(57)【要約】【課題】  疎水性繊維材料の三原色着色時に併用される黄色分散染料や青色分散染料との相容性が良好である赤色系分散染料組成物の提供。【解決手段】  化合物（Ｉ）と化合物（ＩＩ）を含むことを特徴とする赤色系分散染料組成物。2006225497.tif 000027      （Ｉ）2006225497.tif 000028      （ＩＩ）[式中、Ｘ１、Ｘ２は水素、塩素等、Ｘ３は水素、メチル、アセチルアミノ等、Ｒ１、Ｒ２はアルキル、シアノエチル等、Ｙ１はヒドロキシル、ｐ−トルエンスルホニルアミノ、Ｙ２は水素、メチル基等、Ｙ３は水素、メトキシ、ベンゼンスルホニルオキシ等を表す。]【選択図】  なし【特許請求の範囲】
【請求項１】
下式（Ｉ）で示される化合物の１種以上の９５〜５重量％と、下式（ＩＩ）で示される化合物の１種以上の５〜９５重量％とを含むことを特徴とする赤色系分散染料組成物。
2006225497.tif 000025
（Ｉ）
［式中、Ｘ１は水素原子、塩素原子、臭素原子、ニトロ基、エトキシカルボニル基又はメタンスルホニル基である。Ｘ２は水素原子、塩素原子又は臭素原子である。但し、Ｘ１がニトロ基であるときにＸ２は水素原子である。Ｘ３は水素原子、メチル基、アセチルアミノ基又はベンゾイルアミノ基である。Ｒ１及びＲ２は、それぞれ独立に炭素数１〜５の直鎖状アルキル基｛該直鎖状アルキル基において、末端メチル基における１個の水素原子は１個のフェニル基で置換されていてもよい｝、シアノエチル基、フェノキシエチル基、ベンゾイルオキシエチル基、アルキルカルボニルオキシエチル基｛該アルキルカルボニルオキシエチル基におけるアルキルは、炭素数１〜４のアルキルである｝又はアルコキシカルボニルアルキル基｛該アルコキシカルボニルアルキル基におけるアルコキシは、メトキシ又はエトキシであり、アルキルはメチル又はエチルである｝である。］
2006225497.tif 000026
（ＩＩ）
[式中、Ｙ１はヒドロキシル基又はｐ−トルエンスルホニルアミノ基である。Ｙ２は水素原子又はメチル基である。Ｙ３は水素原子、臭素原子、メトキシ基、ヒドロキシル基、ベンゼンスルホニルオキシ基、炭素数２〜６の直鎖状アルコキシ基又はフェノキシ基である。
但し、上記のベンゼンスルホニルオキシ基において、ベンゼン環における１個の水素原子はメトキシ基及びエトキシ基からなる群より選ばれる置換基の１個で置換されていてもよい。また、上記の直鎖状アルコキシ基において、末端のメチル基における水素原子は、フェノキシ基、ヒドロキシル基、ベンゾイルオキシ基、４−アミノベンゾイルオキシ基及びプロピオニルオキシ基からなる群より選ばれる置換基で置換されていてもよい。さらに、上記のフェノキシ基における水素原子の１又は２個は、臭素原子、炭素数１〜４の直鎖状アルキル基、炭素数１〜４の直鎖状アルコキシ基、ヒドロキシル基、ＨＯ−Ｃ２Ｈ４−Ｓ−基、−ＳＯ２ＮＨ−Ｃ３Ｈ６−ＯＣ２Ｈ５基及びアルコキシカルボニルエチル基（該アルコキシカルボニルエチル基におけるアルコキシは炭素数１〜２のアルコキシである）からなる群より選ばれる１又は２個の置換基で置換されていてもよい。そして、上記の炭素数１〜４の直鎖状アルコキシ基において、末端メチル基における１個の水素原子は、フェニル基、フェノキシ基、メトキシカルボニル基、エトキシカルボニル基及びアセチル基からなる群より選ばれる１個の置換基で置換されていてもよい。]
【請求項２】
式（Ｉ）におけるＸ１が塩素原子であり、Ｘ２が水素原子又は塩素原子である請求項１に記載の赤色系分散染料組成物。
【請求項３】
式（Ｉ）におけるＸ１が臭素原子であり、Ｘ２が水素原子又は臭素原子である請求項１に記載の赤色系分散染料組成物。
【請求項４】
式（Ｉ）におけるＸ１がニトロ基、エトキシカルボニル基又はメタンスルホニル基であり、Ｘ２が水素原子であり、Ｘ３が水素原子、メチル基又はアセチルアミノ基である請求項１に記載の赤色系分散染料組成物。
【請求項５】
式（ＩＩ）におけるＹ１がｐ−トルエンスルホニルアミノ基であり、Ｙ２が水素原子であり、Ｙ３がメトキシ基である請求項１〜４のいずれかに記載の赤色系分散染料組成物。
【請求項６】
式（ＩＩ）におけるＹ１がヒドロキシル基であり、Ｙ２が水素原子であり、Ｙ３が水素原子、臭素原子又はメトキシ基である請求項１〜４のいずれかに記載の赤色系分散染料組成物。
【請求項７】
式（ＩＩ）におけるＹ１がヒドロキシル基であり、Ｙ２が水素原子であり、Ｙ３が炭素数２〜６の直鎖状アルコキシ基である請求項１〜４のいずれかに記載の赤色系分散染料組成物（但し、上記の炭素数２〜６の直鎖状アルコキシ基において、末端のメチル基における水素原子は、フェノキシ基、ヒドロキシル基、ベンゾイルオキシ基、４−アミノベンゾイルオキシ基及びプロピオニルオキシ基からなる群より選ばれる置換基で置換されていてもよい）。
【請求項８】
式（ＩＩ）におけるＹ１がヒドロキシル基であり、Ｙ２が水素原子であり、Ｙ３がフェノキシ基である請求項１〜４のいずれかに記載の赤色系分散染料組成物（但し、上記のフェノキシ基において、水素原子の１又は２個は臭素原子、炭素数１〜４の直鎖状アルキル基、炭素数１〜４の直鎖状アルコキシ基、ヒドロキシル基、ヒドロキシエチルチオ基、−ＳＯ２ＮＨ−Ｃ３Ｈ６−ＯＣ２Ｈ５基及びアルコキシカルボニルエチル基（該アルコキシカルボニルエチル基におけるアルコキシは炭素数１〜２のアルコキシである）からなる群より選ばれる１又は２個の置換基で置換されていてもよい。そして、上記の炭素数１〜４の直鎖状アルコキシ基において、末端メチル基における１個の水素原子は、フェニル基、フェノキシ基、メトキシカルボニル基、エトキシカルボニル基及びアセチル基からなる群より選ばれる１個の置換基で置換されていてもよい。）。
【請求項９】
請求項１〜８のいずれかに記載の赤色系分散染料組成物と、黄色分散染料と青色分散染料を用いることを特徴とする疎水性材料の着色方法。
【発明の詳細な説明】
【技術分野】
【０００１】
本発明は、疎水性繊維材料を着色する際に有用な赤色系分散染料組成物、及び該組成物の疎水性繊維材料への適用に関するものである。
【背景技術】
【０００２】
疎水性繊維材料を赤色に着色する際の分散染料としては、下式（Ｉ）で示される化合物が公知である（下記特許文献１を参照）。また、下式（ＩＩ）で示される化合物が公知である（下記特許文献２を参照）。
【０００３】
【特許文献１】特開昭６２−５９１４８号公報
【特許文献２】特開昭６１−３０５５０号公報
【発明の開示】
【発明が解決しようとする課題】
【０００４】
式（Ｉ）で示される化合物を中濃色用三原色の赤色系分散染料として用いて、疎水性繊維材料を吸尽染色すると、得られた着色物の耐光堅牢度が満足できる水準ではなかった。  また、式（Ｉ）で示される化合物が、上記の吸尽染色時に高温で凝集してしまうという問題があった。一方、式（ＩＩ）で示される化合物は得られた着色物の耐光堅牢度が良好であるが、昇華堅牢度が満足できる水準ではなく、着色物のカラーバリュー（色濃度）が低かった。
さらに、中濃色用三原色の吸尽染色時に、式（Ｉ）で示される化合物を赤色系分散染料として疎水性繊維材料に適用すると、通常、併用される黄色分散染料や青色分散染料との相容性（各色染料における染着速度の揃い具合）が悪いという問題があった。
本発明の目的は、疎水性繊維材料の三原色着色時に通常併用される黄色分散染料や青色分散染料との相容性が良好であり、高温染色時に分散染料が凝集しにくく、得られた着色物の耐光堅牢度と昇華堅牢度のバランスが良好である赤色系分散染料組成物を提供することにある。
【課題を解決するための手段】
【０００５】
本発明者は、鋭意検討した結果、特定の分散染料同士を配合することによって、上記課題が解決できることを見出し、本発明を完成するに至った。
すなわち、本発明は、下式（Ｉ）で示される化合物の１種以上の９５〜５重量％と、下式（ＩＩ）で示される化合物の１種以上の５〜９５重量％とを含むことを特徴とする赤色系分散染料組成物を提供するものである。また、本発明は、上記の赤色系分散染料組成物と黄色分散染料と青色分散染料を用いることを特徴とする疎水性繊維材料の着色方法を提供するものである。
【０００６】
2006225497.tif 000002
（Ｉ）
［式中、Ｘ１は水素原子、塩素原子、臭素原子、ニトロ基、エトキシカルボニル基又はメタンスルホニル基である。Ｘ２は水素原子、塩素原子又は臭素原子である。但し、Ｘ１がニトロ基であるときにＸ２は水素原子である。Ｘ３は水素原子、メチル基、アセチルアミノ基又はベンゾイルアミノ基である。Ｒ１及びＲ２は、それぞれ独立に炭素数１〜５の直鎖状アルキル基｛該直鎖状アルキル基において、末端メチル基における１個の水素原子は、１個のフェニル基で置換されていてもよい｝、シアノエチル基、フェノキシエチル基、ベンゾイルオキシエチル基、アルキルカルボニルオキシエチル基｛該アルキルカルボニルオキシエチル基におけるアルキルは、炭素数１〜４のアルキルである｝又はアルコキシカルボニルアルキル基である｛該アルコキシカルボニルアルキル基におけるアルコキシは、メトキシ又はエトキシであり、アルキルはメチル又はエチルである｝。]
2006225497.tif 000003
（ＩＩ）
［式中、Ｙ１はヒドロキシル基又はｐ−トルエンスルホニルアミノ基である。Ｙ２は水素原子又はメチル基である。Ｙ３は水素原子、臭素原子、メトキシ基、ヒドロキシル基、ベンゼンスルホニルオキシ基、炭素数２〜６の直鎖状アルコキシ基又はフェノキシ基である。
但し、上記のベンゼンスルホニルオキシ基において、ベンゼン環における１個の水素原子はメトキシ基及びエトキシ基からなる群より選ばれる１個の置換基で置換されていてもよい。また、上記の直鎖状アルコキシ基において、末端のメチル基における水素原子は、フェノキシ基、ヒドロキシル基、ベンゾイルオキシ基、４−アミノベンゾイルオキシ基及びプロピオニルオキシ基からなる群より選ばれる置換基で置換されていてもよい。さらに上記のフェノキシ基における水素原子の１又は２個は、臭素原子、炭素数１〜４の直鎖状アルキル基、炭素数１〜４の直鎖状アルコキシ基、ヒドロキシル基、ＨＯ−Ｃ２Ｈ４−Ｓ−基、−ＳＯ２ＮＨ−Ｃ３Ｈ６−ＯＣ２Ｈ５基及びアルコキシカルボニルエチル基（該アルコキシカルボニルエチル基におけるアルコキシは炭素数１〜２のアルコキシである）からなる群より選ばれる１又は２個の置換基で置換されていてもよい。そして、上記の炭素数１〜４の直鎖状アルコキシ基において、末端メチル基における１個の水素原子は、フェニル基、フェノキシ基、メトキシカルボニル基、エトキシカルボニル基及びアセチル基からなる群より選ばれる１個の置換基で置換されていてもよい。
【発明の効果】
【０００７】
本発明の赤色系分散染料組成物は、黄色分散染料や青色分散染料と配合して三原色用の分散染料組成物とした際に、相容性に優れ、高温染色時における分散染料の凝集がなく、また、耐光堅牢度及び昇華堅牢度の優れた着色物が得られる。
【発明を実施するための最良の形態】
【０００８】
以下、本発明を詳細に説明する。
式（Ｉ）におけるＸ１は水素原子、塩素原子、臭素原子、ニトロ基、エトキシカルボニル基又はメタンスルホニル基である。Ｘ２は水素原子、塩素原子又は臭素原子である。但し、Ｘ１がニトロ基であるとき、Ｘ２は水素原子である。Ｘ３は水素原子、メチル基、アセチルアミノ基又はベンゾイルアミノ基である。Ｒ１及びＲ２は、それぞれ独立に炭素数１〜５の直鎖状アルキル基、シアノエチル基、フェノキシエチル基、ベンゾイルオキシエチル基、アルキルカルボニルオキシエチル基又はアルコキシカルボニルアルキル基である。
Ｒ１及びＲ２が炭素数１〜５の直鎖状アルキル基である場合、該アルキル基において末端のメチル基における１個の水素原子は１個のフェニル基で置換されていてもよい。
Ｒ１及びＲ２がアルキルカルボニルオキシエチル基である場合、該アルキルカルボニルオキシエチル基におけるアルキルは炭素数１〜４のアルキルである。
Ｒ１及びＲ２がアルコキシカルボニルアルキル基である場合、該アルコキシカルボニルアルキル基におけるアルコキシは、メトキシ又はエトキシであり、アルキルはメチル又はエチルである。
式（Ｉ）で示される化合物としては、例えば下式（ＩＩＩ）〜（ＸＩ）で示される化合物等が挙げられる。
【０００９】
2006225497.tif 000004
（ＩＩＩ）
【００１０】
2006225497.tif 000005
（ＩＶ）
【００１１】
2006225497.tif 000006
（Ｖ）
【００１２】
2006225497.tif 000007
（ＶＩ）
【００１３】
2006225497.tif 000008
（ＶＩＩ）
【００１４】
2006225497.tif 000009
（ＶＩＩＩ）
【００１５】
2006225497.tif 000010
（ＩＸ）
【００１６】
2006225497.tif 000011
（Ｘ）
【００１７】
2006225497.tif 000012
（ＸＩ）
【００１８】
式（ＩＩ）において、Ｙ１はヒドロキシル基又はｐ−トルエンスルホニルアミノ基である。Ｙ２は水素原子又はメチル基である。Ｙ３は水素原子、臭素原子、メトキシ基、ヒドロキシル基、ベンゼンスルホニルオキシ基、炭素数２〜６の直鎖状アルコキシ基又はフェノキシ基である。Ｙ３がベンゼンスルホニルオキシ基である場合、該基におけるベンゼン環の１個の水素原子は、メトキシ基及びエトキシ基からなる群より選ばれる置換基の１個で置換されていてもよい。Ｙ３が炭素数２〜６の直鎖状アルコキシ基である場合、該基における末端のメチル基における水素原子は、フェノキシ基、ヒドロキシル基、ベンゾイルオキシ基、４−アミノベンゾイルオキシ基及びプロピオニルオキシ基からなる群より選ばれる置換基で置換されていてもよい。
Ｙ３で示される直鎖状アルコキシ基としては、上記の置換基で置換されていてもよい炭素数２〜６のアルコキシ基が特に好ましい。Ｙ３がフェノキシ基である場合、該フェノキシ基における水素原子の１〜２個は、臭素原子、炭素数１〜４の直鎖状アルキル基、炭素数１〜４の直鎖状アルコキシ基、ヒドロキシル基、ＨＯ−Ｃ２Ｈ４−Ｓ−基、−ＳＯ２−ＮＨ−Ｃ３Ｈ６−ＯＣ２Ｈ５基及びアルコキシカルボニルエチル基から選ばれる１〜２個の置換基で置換されていてもよい。また、フェノキシ基における水素原子が炭素数１〜４の直鎖状アルコキシ基で置換されている場合、該アルコキシ基における末端メチル基の水素原子は、フェニル基、フェノキシ基、メトキシカルボニル基、エトキシカルボニル基及びアセチル基からなる群より選ばれる置換基で置換されていてもよい。さらに、フェノキシ基における水素原子がアルコキシカルボニルエチル基で置換されている場合、該アルコキシカルボニルエチル基におけるアルコキシは、炭素数１又は２のアルコキシである。
式（ＩＩ）で示される化合物としては、例えば下式（ＸＩＩ）〜（ＸＸＩ）で示される化合物等が挙げられる。
【００１９】
2006225497.tif 000013
（ＸＩＩ）
【００２０】
2006225497.tif 000014
（ＸＩＩＩ）
【００２１】
2006225497.tif 000015
（ＸＩＶ）
【００２２】
2006225497.tif 000016
（ＸＶ）
【００２３】
2006225497.tif 000017
（ＸＶＩ）
【００２４】
2006225497.tif 000018
（ＸＶＩＩ）
【００２５】
2006225497.tif 000019
（ＸＶＩＩＩ）
【００２６】
2006225497.tif 000020
（ＸＩＸ）
【００２７】
2006225497.tif 000021
（ＸＸ）
【００２８】
2006225497.tif 000022
（ＸＸＩ）
【００２９】
本発明における赤色系分散染料組成物は、化合物（Ｉ）の１種以上と化合物（ＩＩ）の１種以上とを含む分散染料組成物である。化合物（Ｉ）と化合物（ＩＩ）の比率は重量％で表すと、（９５〜５）：（５〜９５）である。
【００３０】
本発明の赤色系分散染料組成物は、化合物（Ｉ）の１種以上と化合物（ＩＩ）の１種以上を混合することにより得られる。混合方法としては特に限定されないが、後述する分散剤でそれぞれ個別に分散処理した後に、該分散化された分散染料を混合してもよい。また、上記分散処理で得られた分散染料を染色浴中で混合してもよい。
【００３１】
化合物（Ｉ）及び（ＩＩ）の分散化は、例えば、水性媒体中で分散剤の存在下にサンドミルを使用して行うことができる。分散剤としては、アニオン界面活性剤が用いられる。アニオン界面活性剤としては、例えばナフタリンスルホン酸のホルマリン縮合物、リグニンスルホン酸やクレゾール・シェーファー酸のホルマリン縮合物等が挙げられる。分散化処理は、上記のアニオン界面活性剤とノニオン界面活性剤を併用してもよい。ノニオン界面活性剤としては、例えばポリオキシエチレンアルキルエーテル類やポリオキシエチレンアルキルフェニルエーテル類等が挙げられる。
【００３２】
得られた分散液は、液体のままで用いてもよいし、上記の分散液を噴霧乾燥等により乾燥して得た粉体又は顆粒状として用いてもよい。
【００３３】
また、本発明の分散染料組成物は、性能を損なわない範囲で、上記の化合物（Ｉ）及び（ＩＩ）以外の分散染料化合物、例えば、アゾベンゼン系分散染料やアントラキノン系分散染料等の公知の分散染料と混合して、色相の調整を行ってもよい。
【００３４】
調色に好適な染料としては、例えばカラーインデックス  ジェネリックネーム  ディスパースの分類に属するイエロー54、イエロー64、イエロー114、イエロー116、イエロー119、イエロー122、イエロー149、イエロー163、イエロー198、イエロー211、イエロー226、イエロー227、イエロー23、イエロー231、イエロー33、イエロー42、イエロー49、イエロー58、イエロー60、イエロー66、イエロー71、イエロー79、イエロー86、イエロー9、イエロー90、イエロー93、オレンジ25、オレンジ29、オレンジ30、オレンジ31、オレンジ32、オレンジ37、オレンジ45、オレンジ56、オレンジ61、オレンジ76、オレンジ96、オレンジ97、オレンジ118、ブルー56、ブルー60やブルー79:1等を挙げることができる。
さらに、本発明の赤色系分散染料組成物は、色相調整用の上記分散染料化合物以外に、上記ノニオン界面活性剤等の分散剤、増量剤、ｐＨ調整剤、分散均染剤、ビルダー、染色助剤、沸点が１００℃以上である有機溶剤、樹脂バインダー等を含有することができる。
【００３５】
本発明の赤色系分散染料組成物は、ポリエステル、トリアセテート、ジアセテートやポリアミド等の疎水性繊維材料を染色又は捺染する分散染料として有用である。
【００３６】
上記の疎水性繊維材料を染色するにあたっては、本発明の赤色系分散染料組成物を水性媒体中に分散させた染色浴に、必要に応じて、ｐＨ調整剤、分散均染剤等を加えた後、疎水性繊維材料をこの染色浴に浸漬して、例えば、ポリエステル繊維の場合は、加圧下で通常１００℃以上、好ましくは１０５〜１４０℃で１５〜６０分間染色する。この染色時間は、染着の状態により短縮又は延長することができる。
【００３７】
また、本発明の赤色系分散染料組成物を用いて前記の疎水性繊維材料を染色するにあたっては、ｏ−フェニルフェノールやメチルナフタレン等のキャリアーの存在下で、例えば水を沸騰させた状態で染色することもできる。さらに、本発明の赤色系分散染料組成物を用いて疎水性繊維材料をパディング染色する場合は、上述した方法で調製した染料分散液を布にパディングした後、１００℃以上の温度でスチーミングや乾熱処理をすることもできる。
【００３８】
捺染の場合は、染料分散液を適当な糊剤と共に練り合わせ、これを布に印捺乾燥した後、スチーミング又は乾熱処理を行う。また、インクジェット方式によって捺染することもできる。
【００３９】
本発明の着色方法に適用される疎水性繊維材料としては、トリアセテート繊維やジアセテート繊維等のアセテート繊維；ポリアミド繊維；ポリエチレンテレフタレート、ポリブチレンテレフタレート、又は１，４−ビス−（ヒドロキシメチル）シクロヘキサンとテレフタル酸との重縮合物等のポリエステル繊維類等が挙げられる。
【００４０】
本発明の着色方法に適用される疎水性繊維材料としては、上記例示の繊維の混紡品又は交織品も挙げられる。この混紡品又は交織品としては、上記例示の繊維同士の混紡品や交織品、前記例示以外のセルロース繊維、羊毛又は絹との混紡品や交織品等が挙げられる。
本発明の着色方法（捺染方法も含む）に適用される疎水性繊維材料としては、特にポリエステル繊維材料が好ましい。
本発明の着色方法に適用される疎水性繊維材料としては、新合繊材料も挙げられる。該新合繊は、例えば糸の形態である場合は０．３デニールよりも大きく、且つ１デニール以下のファインデニールファイバー糸、０．３デニール以下のウルトラマイクロファイバー糸、異型断面糸や異収縮混紡糸等が挙げられる。これらの糸はフィラメント状であってもよく、また、二酸化チタン等を含む艶消し加工糸等のように、各種の加工や改質が施された糸であってもよい。さらに、新合繊としては、前述した繊維の混紡品又は交織品も挙げられる。この混紡品又は交織品としては、上記例示の繊維同士の混紡品や交織品、前記例示以外のセルロース繊維、羊毛又は絹との混紡品や交織品等が挙げられる。
【００４１】
本発明の着色方法において、併用される黄色分散染料や青色分散染料としては、例えば、モノアゾ、ビスアゾやナフタレンアゾを含むベンゼンアゾ系；チアゾールアゾ、ベンゾチアゾールアゾ、ピリジンアゾ、イミダゾールアゾやチオフェンアゾ等の複素環アゾ系；アントラキノン系等の染料群から選択することができる。
【実施例】
【００４２】
以下、実施例等により本発明をさらに詳細に説明するが、本発明はこれらの例によって何ら限定されるものではない。例中、部及び％は、それぞれ重量部及び重量％である。
【００４３】
実施例１〜４及び比較例１〜２
１）赤色系分散染料組成物の調製
上式（ＩＩＩ）、（ＸＩＩ）、（ＸＩＩＩ）、（ＸＩＶ）及び（ＸＶ）で示される化合物の１ｇを、それぞれ個別に、ナフタレンスルホン酸ソーダとホルマリンとの縮合物３ｇと共に６ｇの水中で微粒子化し、スプレー乾燥して赤色系分散染料組成物を各々得た。これらの赤色系分散染料組成物を表１に記載の比率で配合し、赤色分散染料を得た。
【００４４】
２）配合染色試験（三原色適性の確認）
ｉ）市販の黄色分散染料（Ｄｉｓｐｅｒｓｅ  Ｏｒａｎｇｅ  ３０）の０．０５ｇと、市販の青色分散染料（Ｄｉｓｐｅｒｓｅ  Ｂｌｕｅ  ２５７）の０．０５ｇと、上記１）項で調製した赤色系分散染料の０．０４ｇとを表１記載の割合で混合し、次いで、得られた混合物とイオネットRAP-1170（商品名：三洋化成（株）製）の０．２７ｇを水に均一に分散させた。得られた分散液に酢酸０．０４５ｇと酢酸ソーダ０．１８ｇを添加して１８０ｍｌの染浴とする。この操作を繰り返して、合計７つの同じ染浴を作製した。
【００４５】
ｉｉ）上記の各染浴にテトロントロピカル［商品名：東レ（株）製のポリエステル繊維織物］５ｇを染浴に投入し、毎分１℃の速度で６０℃〜１３０℃まで昇温後、１３０℃で３０分間保温して染色を行った。上記の昇温工程において、８０℃、９０℃、１００℃、１１０℃、１２０℃及び１３０℃の各温度に到達した時に、これら６つの染浴からテトロントロピカルを抜き取り水洗した。残り１つの染浴において、１３０℃に到達後、さらに同温度で３０分保温して得たテトロントロピカルを抜き取り、水洗した。これらの７枚のテトロントロピカルを、それぞれ還元洗浄と乾燥を行って、番号１〜７の染色布を得た（１３０℃で３０分保温して染色後、洗浄及び乾燥して得られた染色布を番号７とする）。
【００４６】
３）相容性の評価
上述した番号１〜７の染色布を順に並べて、染色布表面の色相の変化を目視し（黄色染料、赤色染料及び青色染料の混合割合の変化を観察するものであり、色濃度の変化を観察するものではない）、黄色染料、赤色染料及び青色染料の相容性を評価した。
○：番号７の染色布とほぼ同色相で、濃度のみが変化している
△：番号７の染色布と色相が多少異なるが、ほぼ同系統の色相で変化している
×：番号７の染色布と全く異なる色相の抜き取り布が存在する
４）高温凝集性の評価
下表１に記載した赤色系分散染料組成物の０．９ｇとイオネットRAP-1170（商品名：三洋化成（株）製）の０．２７ｇを水に均一に分散させた後、得られた分散液に酢酸０．０４５ｇと酢酸ソーダ０．１８ｇを添加して、１８０ｍｌの水溶液を作製した。この水溶液をそのまま１３０℃で６０分加熱処理した後、冷水を用いて４０℃以下まで急激に冷却した。次いで、濾紙をセットした濾過器を用いて水流ポンプにより減圧濾過した。濾紙上の残渣量を目視により、次の基準で判定した。
○：残渣がないもの
△：残渣が少量であるもの
×：残渣が多量であるもの
【００４７】
表１に記載した赤色系分散染料組成物を用いて染色したときの各色染料における相容性と、得られた赤色の染色布の堅牢度試験結果を表２にまとめた。表２のように、実施例１〜４の本発明組成物はいずれも相容性が良好であり、得られた赤色染色布の耐光堅牢度及び昇華堅牢度が良好であった。一方、比較例１〜２については、実用上問題が生じることが予見される結果であった。
【００４８】
【表１】
2006225497.tif 000023
【００４９】
＊・・化合物(XII)、(XIII)、(XIV)及び(XV)は、化合物(II)に包含される。
【００５０】
【表２】
2006225497.tif 000024
【産業上の利用可能性】
【００５１】
本発明の赤色系分散染料組成物は、ポリエステル等の疎水性繊維材料を染色する際に有用である。